(57)【特許請求の範囲】
【請求項１】
試料に圧子を押込む、押込試験方法において、
前記圧子に作用する押込荷重と前記圧子の押込量を取得する段階と、
Ｈｅｒｔｚの弾性理論に基づいて押込荷重を押込量の関数で表したときの係数である柔さ係数および前記試料と前記圧子が接触する押込量の基準点をパラメータとして、前記取得する段階で取得した押込荷重および押込量を前記関数でフィッティングすることにより、前記柔さ係数および前記基準点を算出する段階と
を備える
ことを特徴とする押込試験方法。
【請求項２】
前記関数において、押込量の基準点および柔さ係数は、それぞれに重み係数を乗じて表されており、
前記算出する段階において、押込量の基準点および柔さ係数のフィッティング中の繰り返し計算における修正の大小関係に基づいて前記重み係数が決定される
ことを特徴とする請求項１記載の押込試験方法。
【請求項３】
前記関数において、押込荷重の基準点に重み係数を乗じたものがパラメータとしてさらに含まれ、
前記算出する段階において、押込荷重の基準点およびその重み係数がさらに算出される
ことを特徴とする請求項２記載の押込試験方法。
【請求項４】
前記関数において、試料の厚さ係数に重み係数を乗じたものがパラメータとしてさらに含まれ、
前記算出する段階において、試料の厚さ係数およびその重み係数がさらに算出される
ことを特徴とする請求項２記載の押込試験方法。
【請求項５】
試料に圧子を押込む、押込試験装置において、
押し込む前記圧子に作用する押込荷重の計測部と、
前記圧子の押込量の計測部と、
Ｈｅｒｔｚの弾性理論に基づいて押込荷重を押込量の関数で表したときの係数である柔さ係数および前記試料と前記圧子が接触する押込量の基準点をパラメータとして、前記押込み荷重の計測部で取得した押込荷重および前記押込み量の計測部で計測した押込量を前記関数でフィッティングすることにより、前記柔さ係数および前記基準点を算出する基準点・係数算出部と、
算出した柔さ係数を用いて前記試料のヤング率を算出するヤング率算出部を有する
ことを特徴とする押込試験装置。
【請求項６】
前記関数において、押込量の基準点および柔さ係数は、それぞれに重み係数を乗じて表されており、
前記算出部は、押込量の基準点および柔さ係数のフィッティング中の繰り返し計算における修正の大小関係に基づいて前記重み係数を算出する
ことを特徴とする請求項５記載の押込試験装置。
【請求項７】
前記関数において、押込荷重の基準点に重み係数を乗じたものがパラメータとしてさらに含まれ、
前記算出部は、押込荷重の基準点およびその重み係数をさらに算出する
ことを特徴とする請求項６記載の押込試験装置。
【請求項８】
前記関数において、試料の厚さ係数に重み係数を乗じたものがパラメータとしてさらに含まれ、
前記算出する段階において、試料の厚さ係数およびその重み係数をさらに算出する
ことを特徴とする請求項６記載の押込試験装置。
【発明の詳細な説明】
【技術分野】
【０００１】
本発明は、新規な押込試験方法に関する。また、本発明は、前記の押込試験方法を用いる、新規な押込試験装置に関する。
【背景技術】
【０００２】
金属材料の変形などの特性を調べるため用いられる引張試験は、客観性を有する評価方法として一般的であるが、試料などから試験片を切り出す必要性があり、この侵襲性の高さから製品中の素材や生きたままの生体組織への適用が困難である。
【０００３】
一方、同様に材料の硬さ計測で一般に使用されている押込試験は、試験片を切り出す必要がないことなどから低侵襲計測が可能となる。この押込試験は、金属材料に対してはHertzの弾性接触理論が高い信頼性を持っている事が知られている(例えば、非特許文献１参照)。
【０００４】
また、押込試験は生体軟組織のような大変形を伴う軟材料の構成関係の計測に使用される例がいくつかある(例えば、非特許文献２〜５参照)。
【０００５】
しかしながら、上述した押込試験による生体軟組織のような大変形を伴う軟材料の構成関係の計測では、Hertzの弾性接触理論の高信頼性が沢俊行によって示されているが微小変形の範囲内であり、また高谷治らによる生体軟組織への適用はHertzの弾性接触理論と本質的に等価なN値による手法である。また、N値と併せて負荷・除荷過程のエネルギー損失から同定する有馬義貴らの手法も、Hertzの弾性接触理論と同様に半無限体を仮定するもので厚さの影響は考慮されていない。この厚さに関しては、N.E.WATERSの研究報告があるがその影響を示したものであって、応力-ひずみ関係と対応付けた評価には至っていない。さらに非可逆挙動に着目した石橋達弥らによる高分子材料への適用報告があるものの、可逆性の高い軟材料への適用は困難であるという問題がある。
【０００６】
この困難な問題に関して佐久間らは、Hertzの弾性接触理論の拡張によって押込試験から厚さの影響を受けずに大変形を伴う軟材料の構成関係に有用なYoung率を計測できる方法を考案示している（特許文献１参照。以下「先願」という。）。
【０００７】
この佐久間らの先願は、押込試験から得られる押込荷重と押込量の関係をHertzの弾性接触理論に基づいた式によって評価し、この理論から得られるYoung率を用いて多様な形状の軟材料の柔さを客観的な数値データで表すことができるものである。
【０００８】
しかしながら、極めて多様な形状の軟材料の広範囲な柔さを客観的な数値データで表せられる方法であることから、佐久間らの先願に係って作られた装置に関しては、多様な形状の軟材料の広範囲な柔さに係る数値データを高精度に求める試験システムの実現に困難があった。
【０００９】
なお、発明者は、本発明に関連する技術内容を開示している（特許文献２、および非特許文献６〜１３参照）。
【先行技術文献】
【特許文献】
【００１０】
【特許文献１】国際公開第ＷＯ／２０１０／０８４８４０号パンフレット
【特許文献２】特開２０１１−１３７６６７号公報
【非特許文献】
【００１１】
【非特許文献１】T. Sawa, Practical Material Mechanics, (2007), pp.258-279, Nikkei Business Publications, Inc.(in Japanese)
【非特許文献２】O. Takatani, T. Akatsuka, The Clinical Measurement Method of Hardness of Organism, Journal of the Society of Instrument and Control Engineers, Vol.14, No.3, (1975), pp.281-291. (in Japanese)
【非特許文献３】Y. Arima, T. Yano, Basic Study on Objectification of Palpation, Japanese Journal of Medical Electronics and Biological Engineering, Vol.36, No.4, (1998), pp.321-336. (in Japanese)
【非特許文献４】N. E. Waters, The Indentation of Thin Rubber Sheets by Spherical indentors, British Journal of Applied Physics, Vol.16, Issue 4, (1965), pp.557-563.
【非特許文献５】T. Ishibashi, S. Shimoda, T Furukawa, I. Nitta and H. Yoshida, The Measuring Method about Young’s Modulus of Plastics Using the Indenting Hardness Test by a Spherical Indenter, Transactions of the Japan Society of Mechanical Engineers, Series A, Vol.53, No.495, (1987), pp.2193-2202. (in Japanese)
【非特許文献６】M. Tani, A. Sakuma, M. Ogasawara, M. Shinomiya, Minimally Invasive Evaluation of Mechanical Behavior of Biological Soft Tissue using Indentation Testing, No.08-53, (2009), pp.183-184.
【非特許文献７】M. Tani, A. Sakuma, Measurement of Thickness and Young’s Modulus of Soft Materials by using Spherical Indentation Testing，No.58, (2009), pp.365-366.
【非特許文献８】A. Sakuma, M. Tani, Spherical Indentation Technique for Low-invasive Measurement for Young’s Modulus of Human Soft Tissue，No.09-3, (2009), pp.784-785.
【非特許文献９】M. Tani and A. Sakuma, Evaluation of Thickness and Young's Modulus of Soft Materials by using Spherical Indentation Testing, Transactions of the Japan Society of Mechanical Engineers, Series A, Vol.75, No.755, (2009),pp.901-908.(in Japanese)
【非特許文献１０】A. Sakuma, Softness Evaluation of Human Skin by Spherical Indentation imitating Palpation, The 36th Annual Meeting of Japan Cosmetic Science Society, Vol.36, (2011), p.79. (in Japanese)
【非特許文献１１】A. Sakuma, K. Tanabe, K. Kawagoe and M. Ogasawara, Evaluation of Thin Soft Tissues by Indentation System imitating Palpation, JSME Annual Meeting, Vol.2011, No.11-1 (DVD-ROM edition), p.J022054, (2011). (in Japanese)
【非特許文献１２】A. Sakuma, Y. Zhang, Development of Softness Measurement System imitating Palpation, Chemical Engineering, Vol.57, No.1, p.66-70, (2012). (in Japanese)
【非特許文献１３】K. Tanabe, A. Sakuma, K. Kawagoe, T. Shimpo, Evaluation of Mechanical Behaviors of Human Artery by Cylinder Pinching Method, No.11-47, (CD-ROM edition), p.8D45, (2012). (in Japanese)
【発明の概要】
【発明が解決しようとする課題】
【００１２】
上述したように、柔さ計測のための押込試験方法および押込試験装置は、極めて広範囲な数値データを求められる柔さ計測システムにおいて、柔さに係る数値データを高精度に算出することが困難な点が解決すべき課題となっている。
【００１３】
そこで、柔さ計測のための押込試験方法および押込試験装置から、試料の柔さや形状に応じて広範囲な複数の数値データを測定し、極めて多様な形状の試料の広範囲な柔さの数値データを高精度に算出できる方法および装置の開発が望まれている。
【００１４】
本発明は、このような課題に鑑みてなされたものであり、新規な押込試験方法を提供することを目的とする。
また、本発明は、前記の押込試験方法を用いる、新規な押込試験装置を提供することを目的とする。
【課題を解決するための手段】
【００１５】
上記課題を解決し、本発明の目的を達成するため、本発明の押込試験方法は、試料に圧子を押込む、押込試験方法において、前記圧子に作用する押込荷重と前記圧子の押込量を用いて、前記試料の柔さ係数の算出は、前記試料と前記圧子が接触する押込量の基準点の算出と併せて実施することを特徴とする。
【００１６】
ここで、限定されるわけではないが、試料のヤング率Eは10Pa〜100MPaの範囲内にあることが好ましい。
また、限定されるわけではないが、圧子の形状は、球形、平端、あるいは円柱形であることが好ましい。
また、限定されるわけではないが、球形あるいは円柱形の圧子の直径は1×10-8 〜1 mの範囲内にあることが好ましい。
また、限定されるわけではないが、算出する基準点・係数のうち少なくとも1つには、重み係数を乗ずることが好ましい。
【００１７】
本発明の押込試験装置は、試料に圧子を押込む、押込試験装置において、押し込む前記圧子に作用する押込荷重の計測部と、前記圧子の押込量の計測部と、前記試料の柔さ係数の算出を、前記試料と前記圧子が接触する押込量の基準点の算出と併せて実施する基準点・係数算出部と、算出した柔さ係数を用いて前記試料のヤング率を算出するヤング率算出部を有することを特徴とする。
【００１８】
ここで、限定されるわけではないが、試料のヤング率Eは10Pa〜100MPaの範囲内にあることが好ましい。
また、限定されるわけではないが、圧子の形状は、球形、平端、あるいは円柱形であることが好ましい。
また、限定されるわけではないが、球形あるいは円柱形の圧子の直径は1×10-8 〜1 mの範囲内にあることが好ましい。
また、限定されるわけではないが、算出する基準点・係数のうち少なくとも1つには、重み係数を乗ずることが好ましい。
【発明の効果】
【００１９】
本発明は、以下に記載されるような効果を奏する。
【００２０】
本発明の押込試験方法は、試料に圧子を押込む、押込試験方法において、前記圧子に作用する押込荷重と前記圧子の押込量を用いて、前記試料の柔さ係数の算出は、前記試料と前記圧子が接触する押込量の基準点の算出と併せて実施するので、新規な押込試験方法を提供することができる。
【００２１】
本発明の押込試験装置は、試料に圧子を押込む、押込試験装置において、押し込む前記圧子に作用する押込荷重の計測部と、前記圧子の押込量の計測部と、前記試料の柔さ係数の算出を、前記試料と前記圧子が接触する押込量の基準点の算出と併せて実施する基準点・係数算出部と、算出した柔さ係数を用いて前記試料のヤング率を算出するヤング率算出部を有するので、新規な押込試験装置を提供することができる。
【図面の簡単な説明】
【００２２】
【図１】球圧子と平面試料の接触状態を示す図である。
【図２】実験と算出から得た荷重と押込量の関係を示す図である。
【図３】荷重と押込量の関係における押込量の基準点を示す図である。
【図４】荷重と押込量の関係における押込量と荷重の基準点を示す図である。
【図５】荷重と押込量の関係における押込量の基準点と厚さ係数を示す図である。
【図６】球圧子と平坦試料の押込試験を示す図である。
【図７】平端圧子と球形試料の押込試験を示す図である。
【図８】円柱圧子と円柱試料の押込試験を示す図である。
【図９】押込試験機の概略を示す図である。
【図１０】押込試験装置の構成を示す図である。
【発明を実施するための形態】
【００２３】
以下、押込試験方法および押込試験装置にかかる発明を実施するための形態について説明する。
【００２４】
押込試験方法は、試料に圧子を押込む、押込試験方法において、前記圧子に作用する押込荷重と前記圧子の押込量を用いて、前記試料の柔さ係数の算出は、前記試料と前記圧子が接触する押込量の基準点の算出と併せて実施する方法である。
【００２５】
押込試験装置は、試料に圧子を押込む、押込試験装置において、押し込む前記圧子に作用する押込荷重の計測部と、前記圧子の押込量の計測部と、前記試料の柔さ係数の算出を、前記試料と前記圧子が接触する押込量の基準点の算出と併せて実施する基準点・係数算出部と、算出した柔さ係数を用いて前記試料のヤング率を算出するヤング率算出部を有する装置である。
【００２６】
押込試験の評価法について説明する。まず、試料に圧子を押込む押込試験において、試料のヤング率を算出する方法について説明する。
表面が平坦な半無限体試料に対して十分に硬い球圧子を押込むとき、Hertzの弾性接触理論を用いると、図1に示す押込荷重Fと押込量δの関係が以下のように表現される。
【００２７】
【数１】
0005935180.tif 000002
【００２８】
ただし、係数Aは次の関係であり、これを以下「柔さ係数」という。
【００２９】
【数２】
0005935180.tif 000003
【００３０】
ここで、φ、Eおよびνはそれぞれ球圧子の直径、試料のヤング率（以下、「Young率」ともいう）およびポアソン比（以下、「Poisson比」ともいう）である。
【００３１】
このときの柔さ係数Aは、荷重Fと押込量δの関係が押込試験から図2の×印で示すように得られるとき、この×印に合うように式(数1)の係数Aを最小二乗法などで定めることにより、求めることができる。
【００３２】
押込試験から式(数1)の係数Aを定める方法として、たとえば非線形最小二乗法を考えると、図2の×印で示す実験データをyi(i=0〜n)で表すとき、解くべき基本式を式(数1)とする。
【００３３】
また式(数1)を関数とするF(A)と実験データyiとの誤差riが以下のように表現される。
【数３】
0005935180.tif 000004
【００３４】
この誤差riを全体として最小とする係数Aの修正量ΔAは、以下のように表現される。
【数４】
0005935180.tif 000005
【００３５】
ここで、誤差riの係数Aによる偏微分は以下のように表現される。
【数５】
0005935180.tif 000006
【００３６】
この式(数4)の修正量ΔAを繰り返し用いることにより、図2の太線で表される実験データに最も近い関係の式(数1)を与える柔さ係数Aを得ることができる。
【００３７】
さらに図3に示すように、押込試験から得られる荷重Fと押込量δの関係において、試料と圧子の接触点δ0が δ0=0 とならないとき、図3に示す押込荷重Fと押込量δの関係は、試料と圧子の接触点δ0を押込量の基準点として、式(数2)の柔さ係数Aを用いて、以下のように表現される。
【数６】
0005935180.tif 000007
【００３８】
また式(数6)を関数とするF(A, δ0)と実験データyiとの誤差riが以下のように表現される。
【数７】
0005935180.tif 000008
【００３９】
この誤差riを全体として最小とする係数Aと基準点δ0の修正量ΔA, Δδ0は、以下のように表現される。
【数８】
0005935180.tif 000009
【００４０】
ここで、誤差riの係数Aによる偏微分と誤差riの基準点δ0による偏微分は以下のように表現される。
【数９】
0005935180.tif 000010
【数１０】
0005935180.tif 000011
【００４１】
この式(数8)の修正量ΔA, Δδ0を繰り返し用いることにより、実験データに最も近い関係の式(数6)を与える柔さ係数Aと押込量の基準点δ0を併せて高精度に求めることができる。
【００４２】
ここで、式(数9), (数10)を用いた柔さ係数Aと押込量の基準点δ0の修正においては、柔さ係数Aと押込量の基準点δ0の大小関係などによって修正が不十分となり、求められた数値データの精度が低いときがある。
【００４３】
そこで、数値データを高精度で求める目的で、修正する値の大小関係などに対応して、求める値にそれぞれの重み係数を予め乗じて求める方法を考える。
【００４４】
図3に示すように、押込試験から得られる荷重Fと押込量δの関係において、試料と圧子の接触点δ0が δ0=0 とならないとき、図3に示す押込荷重Fと押込量δの関係は、試料と圧子の接触点δ0を押込量の基準点として、式(数2)の柔さ係数Aを用いて、基準点δ0と係数Aをそれぞれの重み係数kd、kaを乗じた関係kdδ0’、kaA’に置き換えて、以下のように表現される。
【数１１】
0005935180.tif 000012
【００４５】
また式(数11)を関数とするF(A', δ0')と実験データyiとの誤差riが以下のように表現される。
【数１２】
0005935180.tif 000013
【００４６】
この誤差riを全体として最小とする係数A'と基準点δ0'の修正量ΔA', Δδ0'は、以下のように表現される。
【数１３】
0005935180.tif 000014
【００４７】
ここで、誤差riの係数A'による偏微分と誤差riの基準点δ0'による偏微分は以下のように表現される。
【数１４】
0005935180.tif 000015
【数１５】
0005935180.tif 000016
【００４８】
この式(数13)の修正量ΔA', Δδ0'を繰り返し用いることにより、実験データに最も近い関係の式(数11)を与える柔さ係数A'と押込量の基準点δ0'を求めることができ、さらにそれぞれの重み係数ka、kdを乗じて柔さ係数Aと押込量の基準点δ0を求めることができる。
【００４９】
ここで、柔さ係数Aと押込量の基準点δ0の大小関係などによって修正が不十分となるときがある式(数9), (数10)を用いた柔さ係数Aと押込量の基準点δ0の修正に対して、修正する値の大小関係などに対応した重み係数ka、kdを用いる式(数14), (数15)による柔さ係数Aと押込量の基準点δ0の修正においては、柔さ係数Aと押込量の基準点δ0の大小関係などによって修正が不十分となる影響を排除することができる。
【００５０】
また、数値データを高精度で求める目的で、修正する値の大小関係などに対応して、求める値にそれぞれの重み係数を予め乗じて求める方法は、柔さ係数Aと押込量の基準点δ0を求めるとき以外にも利用できる。
【００５１】
図4に示すように、押込試験から得られる荷重Fと押込量δの関係において、圧子の自重などの影響により、試料と圧子の接触点δ0における荷重Fの値F0=0 とならないとき、図4に示す押込荷重Fと押込量δの関係は、試料と圧子の接触点δ0における荷重Fの値F0を荷重の基準点として、式(数2)の柔さ係数Aを用いて、基準点F0, δ0と係数Aをそれぞれの係数kf、kd、kaを乗じた関係kfF0’、kdδ0’、kaA’に置き換えて、以下のように表現される。
【数１６】
0005935180.tif 000017
【００５２】
また式(数16)を関数とするF(A',δ0',F0')と実験データyiとの誤差riが以下のように表現される。
【数１７】
0005935180.tif 000018
【００５３】
この誤差riを全体として最小とする係数A'と基準点δ0', F0'の修正量ΔA', Δδ0', ΔF0'は、以下のように表現される。
【数１８】
0005935180.tif 000019
【００５４】
ここで、誤差riの係数A'による偏微分と誤差riの基準点δ0'による偏微分はそれぞれ式(数14), (数15)で表現され、誤差riの基準点F0'による偏微分は以下のように表現される。
【数１９】
0005935180.tif 000020
【００５５】
この式(数18)の修正量ΔA', Δδ0', ΔF0'を繰り返し用いることにより、実験データに最も近い関係の式(数16)を与える柔さ係数A'と押込量の基準点δ0', F0'を求めることができ、さらにそれぞれの重み係数ka、kd、kfを乗じて柔さ係数Aと押込量の基準点δ0、荷重の基準点F0を求めることができる。
【００５６】
あるいは図5に示すように、押込試験から得られる荷重Fと押込量δの関係において、試料の厚さが小さいなどの影響により、押込量δに対する荷重Fの上昇が押込量δの1.5乗に比例しないとき、図5に示す押込荷重Fと押込量δの関係は、係数Bを厚さ係数として、式(数2)の柔さ係数Aを用いて、係数B, 基準点δ0と係数Aをそれぞれの重み係数kb、kd、kaを乗じた関係kbB’、kdδ0’、kaA’に置き換えて、以下のように表現される。
【数２０】
0005935180.tif 000021
【００５７】
また式(数20)を関数とするF(A',δ0',B')と実験データyiとの誤差riが以下のように表現される。
【数２１】
0005935180.tif 000022
【００５８】
この誤差riを全体として最小とする係数A'と基準点δ0',係数B'の修正量ΔA',Δδ0',ΔB'は、以下のように表現される。
【数２２】
0005935180.tif 000023
【００５９】
ここで、誤差riの係数A'による偏微分、誤差riの基準点δ0'による偏微分、および誤差riの基準点B'による偏微分は以下のように表現される。
【数２３】
0005935180.tif 000024
【数２４】
0005935180.tif 000025
【数２５】
0005935180.tif 000026
【００６０】
この式(数22)の修正量ΔA', Δδ0', ΔB'を繰り返し用いることにより、実験データに最も近い関係の式(数20)を与える柔さ係数A'と押込量の基準点δ0', 厚さ係数B'を求めることができ、さらにそれぞれの重み係数ka、kd、kbを乗じて柔さ係数Aと押込量の基準点δ0、厚さ係数Bを求めることができる。
【００６１】
以上いずれの方法においても、求められた係数Aを用いることにより、式(数2)から次の関係でヤング率Eを求めることができる。
【数２６】
0005935180.tif 000027
【００６２】
なお、押込試験として以上では図6に示すような表面が平坦な試料に対して球圧子を押込む押込試験を用いて説明したが、押込試験としては図７に示す球形状の試料に対して平端な圧子を押込む押込試験、あるいは図8に示す円柱形状の試料に対して円柱状の圧子を押込む押込試験を用いることができる。
【００６３】
また、押込試験から荷重Fと押込量δの関係を求めるため、以上では最小二乗法を用いて説明したが、求める方法としては2次計画法や非線形計画法などの方法を用いることができる。
【００６４】
以上に示したように、押込試験から柔さ係数を他の基準点と併せて算出する方法は、試料の大小関係や試験結果の誤差の影響を小さくできるので、複数ある数値データの全てを高精度で求める方法として利用することができる。また、押込試験から大小関係に違いのある複数の数値データを求めるとき、求める複数の数値の大小関係に応じた重み係数を乗じる方法は、求める数値データの大小関係の影響を打ち消すことができるので、複数ある数値データの全てを高精度で求める方法として利用することができる。
【００６５】
つぎに、本発明により柔さを求めるための押込試験装置について説明する。たとえば図9に示す押込試験機を用いると、本発明により柔さを求めることができる。この押込試験機にはアクチュエータ１が取り付けられており、このアクチュエータ１にはステージ２が取り付けられている。ステージ２には荷重軸４が取り付けられており、アクチュエータ１をパーソナルコンピュータ(PC)で操作することで荷重軸４の位置を制御する形式となっている。荷重軸４の先に取り付けられた球圧子５に作用する荷重は荷重軸４に取り付けたロードセル３から取得し、押込量は荷重軸４を取り付けたステージ２の移動量として、これをアクチュエータ１から取得する。
【００６６】
図10に示すように、押込試験システム１７は、押込試験機１６のロードセル１０から送られてきた荷重値Ｆおよびアクチュエータ８のポテンショメータ９より得られる押込量δからヤング率を算出するもので、同時に押込試験機１６の動きも押込位置・押込量制御部１５で制御している。このとき、送られてきた荷重値Ｆおよび押込量δからは、押込基準点と柔さ係数が基準点・係数算出部１２において算出されることとなり、この算出された押込基準点と柔さ係数を基にヤング率がヤング率算出部１３において算出されることとなる。これらＣＰＵ部１１で扱われたデータに関しては、全て記憶装置部１４で記録される仕組みとなっている。
【００６７】
つぎに、本発明により柔さを求める試験方法について説明する。試験方法は、検査対象へ球圧子を押し込み、この押し込んだ際の押し込み量と反力の関係を数理的に処理するものである。この押し込みによる試験装置としては、上述したように、圧子を試料へ押し込む機構と反力を計測する部分、および演算する部分を備えたものを用いる(図10)。
【００６８】
なお、押込み試験に用いる圧子は、十分に硬い圧子に限定されるものではない。このほか押込み試験に用いる圧子としては、硬さが既知の軟い圧子などを採用することができる。
【００６９】
なお、押込み試験に用いる圧子は、球圧子に限定されるものではない。このほか押込み試験に用いる圧子としては、平端な圧子、円柱圧子などを採用することができる。
【００７０】
なお、柔さを計測する試料の形状は、表面が平坦な試料に限定されるものではない。このほか柔さを計測する試料の形状としては、球形状、円柱形状などを採用することができる。
【００７１】
本発明の用途は、試料の柔さ計測に限定されるものではない。このほか本発明の用途としては、試料の内部構造の評価などを採用することができる。試料の内部構造の評価としては、高分子材料内の異物、食品内の異物、乳がん、肝硬変などがある。
【００７２】
本発明によれば、以下のような効果が得られる。
試料の柔さを計測する押込試験装置を提供することができる。
本発明に係る押込試験装置は、多様な形状の軟材料の広範囲な柔さをYoung率という客観的な数値で高精度に計測評価でき、その簡便性から多様な分野での応用が期待される。
この効果は、複数の数値データを高精度に求める発明に基づいたものであることから、厚さ係数から求められる試料の厚さを計測する押込試験装置などでも利用することができる。
この効果は、求める数値データを高精度化する発明によるものであることから、試料の内部構造の評価する押込試験装置などでも利用することができる。
【００７３】
なお、本発明は上述の発明を実施するための形態に限らず本発明の要旨を逸脱することなくその他種々の構成を採り得ることはもちろんである。
【符号の説明】
【００７４】
１‥‥アクチュエータ、２‥‥ステージ、３‥‥ロードセル、４‥‥荷重軸、５‥‥圧子、６‥‥試料、７‥‥テーブル、８‥‥アクチュエータ、９‥‥ポテンショメータ、１０‥‥ロードセル、１１‥‥ＣＰＵ部、１２‥‥基準点・係数算出部、１３‥‥ヤング率算出部、１４‥‥記憶装置部、１５‥‥押込位置・押込量制御部、１６‥‥、押込試験機、１７‥‥押込試験システム
【図１】
0005935180.tif 000028
【図２】
0005935180.tif 000029
【図３】
0005935180.tif 000030
【図４】
0005935180.tif 000031
【図５】
0005935180.tif 000032
【図６】
0005935180.tif 000033
【図７】
0005935180.tif 000034
【図８】
0005935180.tif 000035
【図９】
0005935180.tif 000036
【図１０】
0005935180.tif 000037